(57)【要約】【課題】  ｐＨの調整等、現像液の扱いが容易であり、多数回の使用に耐えうる現像処理能力を有するとともに、長期間にわたりｐＨ値の変動が小さく耐久性に優れ、特に、グラビア印刷用被製版ロールに実用することができるようにロール１００本以上、好ましくは３００〜４００本位は十分に現像できる現像能力を有し、且つ、緩衝作用があり、処理能力の経時劣化が極めて小さく、現像液を交換する回数が少ないサーマルポジ型感光性組成物用現像液を提供する。【解決手段】  （Ａ）トリエタノールアミン及び／又はジエタノールアミンと、（Ｂ）ピロリン酸カリウム、トリポリリン酸ナトリウム及びヘキサメタリン酸ナトリウムからなる群から選択される少なくとも１種とを含有するアルカリ性水溶液からなる。【選択図】  なし【特許請求の範囲】
【請求項１】
（Ａ）トリエタノールアミン及び／又はジエタノールアミンと、
（Ｂ）ピロリン酸カリウム、トリポリリン酸ナトリウム及びヘキサメタリン酸ナトリウムからなる群から選択される少なくとも１種と
を含有する弱アルカリ性水溶液からなることを特徴とするサーマルポジ型感光性組成物用現像液。
【請求項２】
前記現像液のｐＨが９．１〜１０の範囲であることを特徴とする請求項１記載の現像液。
【請求項３】
（Ｃ）界面活性剤をさらに含有することを特徴とする請求項１又は２記載の現像液。
【請求項４】
（Ｄ）現像促進剤をさらに含有することを特徴とする請求項１〜３のいずれか１項記載の現像液。                                                                      
【発明の詳細な説明】
【技術分野】
【０００１】
本発明は、サーマルポジ型感光性組成物用現像液に関し、より詳しくは、赤外波長域のレーザーに露光感応して該感応部が現像液に可溶になる赤外波長域レーザー感応性を有するサーマルポジ型感光性組成物の現像に用いられる現像液に関する。
【背景技術】
【０００２】
従来、近赤外波長域のレーザーに露光感応して該感応部が現像液に可溶になる近赤外波長域レーザー感応性を有するポジ型感光性組成物が知られている（例えば、特許文献１〜６等参照。）。この種のポジ型感光性組成物は、ｐＨが約１３以上の強アルカリ現像液でなすと現像できない。特許文献７及び８等は、ポジ型感光性組成物のための現像液を開示している。しかしながら、これらの現像液はアルカリ強度が強いため、炭酸ガスを吸収し、比較的早い段階で経時変化をし、ｐＨが１３以下に低下すると現像残渣等がしばしば発生し、安定な現像が維持しにくい。そこで本発明者は、炭酸ガスの吸収が比較的少ない低ｐＨ（ｐＨ９．５−１２前後）の現像液で現像できる新型のサーマルポジ型の感光性組成物を開発した。本発明はこれに対応する弱アルカリ性（ｐＨが１２．５以下）の現像液に関する。
【０００３】
平版印刷版、またはグラビア印刷用に実用するためには、少なくとも１００ｍ2が現像できる能力を有し、かつ、緩衝作用があり、処理能力の経時劣化が極めて小さく、２、３日から一週間の日数を経て現像したときに現像能力が消失して現像ができず現像タンク内の現像液を全て排出して建浴をやり直すというおそれがないものが望ましい。
【０００４】
上記問題を解決するために、本発明者はオルソ珪酸ソーダ，ピロリン酸カリウム、トリポリリン酸ソーダ、ヘキサメタリン酸ソーダ及びリン酸一ソーダの少なくとも１種，界面活性剤及び現像促進剤を含むポジ型感光性組成物用現像液を既に提案した（特許文献８）。しかしながら、この現像液は溶液のｐＨの調節が難しいという問題点があった。
【特許文献１】特開平９−４３８４７号公報
【特許文献２】特開平１０−２６８５１２号公報
【特許文献３】特開平１１−８４６５７号公報
【特許文献４】特開平１１−１７４６８１号公報
【特許文献５】特開２００３−３３７４０９号公報
【特許文献６】特開２００４−１０２０６２号公報
【特許文献７】特開平８−２３４４７号公報
【特許文献８】特開昭６１−１６７９４８号公報
【特許文献９】特開２００４−４４３８号公報
【発明の開示】
【発明が解決しようとする課題】
【０００５】
本発明は、上記の点を鑑みてなされたものであり、ｐＨの調整等、現像液の扱いが容易であり、多数回の使用に耐えうる現像処理能力を有するとともに、長期間にわたりｐＨ値の変動が小さく耐久性に優れ、特に、グラビア印刷用被製版ロールに実用することができるようにロール１００本以上、好ましくは３００〜４００本位は十分に現像できる現像能力を有し、且つ、緩衝作用があり、処理能力の経時劣化が極めて小さく、現像液を交換する回数が少ない、ｐＨ９〜１２程度の現像液で現像可能なサーマルポジ型の感光性組成物の為の現像液を提供することを目的としている。
【課題を解決するための手段】
【０００６】
上記課題を解決するために、本発明のサーマルポジ型感光性組成物用現像液は、（Ａ）トリエタノールアミン及び／又はジエタノールアミンと、（Ｂ）ピロリン酸カリウム、トリポリリン酸ナトリウム及びヘキサメタリン酸ナトリウムからなる群から選択される少なくとも１種とを含有する弱アルカリ性水溶液からなることを特徴とする。本発明の現像液は、ｐＨが９．１〜１０の範囲にあることが好ましい。
【０００７】
本発明の現像液は、（Ｃ）界面活性剤をさらに含有することが好ましい。さらに、本発明の現像液は、（Ｄ）現像促進剤をさらに含有することが好適である。
【発明の効果】
【０００８】
本発明によれば、ｐＨの調整等、現像液の扱いが容易であり、多数回の使用に耐えうる現像処理能力を有するとともに、緩衝作用があり、長期間にわたりｐＨ値の変動が小さく耐久性に優れ、特にグラビア印刷版の現像に好適に用いられるサーマルポジ型感光性組成物用現像液を提供することができる。本発明の現像液は、ｐＨ約９〜１２の現像液で現像できるサーマルポジ型の感光性組成物の現像に好適に使用される。本発明の現像液をグラビア印刷用被製版ロールに適用した場合、ロールを３００本以上処理しても、所定のｐＨ値を安定して維持し短時間にパターンの切れが良く良好な現像が実現でき、更に、処理能力の経時劣化が極めて小さいので、２、３日から一週間の日数を経て現像したときに現像能力が消失して現像ができず現像タンク内の現像液を全て排出し新液に交換する必要がないという甚大な効果を奏する。
【発明を実施するための最良の形態】
【０００９】
以下に本発明の実施の形態を説明するが、これら実施の形態は例示的に示されるもので、本発明の技術思想から逸脱しない限り種々の変形が可能なことはいうまでもない。
【００１０】
本発明のサーマルポジ型感光性組成物用現像液は、（Ａ）トリエタノールアミン及び／又はジエタノールアミンと、（Ｂ）ピロリン酸カリウム、トリポリリン酸ナトリウム及びヘキサメタリン酸ナトリウムからなる群から選択される少なくとも１種とを含有する弱アルカリ性水溶液からなる。本発明の現像液は、ｐＨが約１２．５以下の弱アルカリ性であり、ｐＨが８．８〜１２．３の範囲であることが好ましく、ｐＨが９．１〜１０の範囲にあることがより好適である。
【００１１】
前記トリエタノールアミン及び／又はジエタノールアミン（Ａ）は、現像液をアルカリ性に保ちアルカリ現像を行う主たる材料である。成分（Ａ）の配合割合は、適用されるポジ型感光性組成物や現像条件等に応じて適宜選択すればよいが、現像液に対して０．０１〜５重量％配合することが好ましく、０．０１〜３重量％配合することがより好ましい。トリエタノールアミンとジエタノールアミンはそれぞれ単独で用いても良く、併用しても良い。
【００１２】
前記ピロリン酸カリウム、トリポリリン酸ナトリウム及びヘキサメタリン酸ナトリウムからなる群から選択される少なくとも１種（Ｂ）は、現像液中に入ってくるか又は発生する炭酸ガスを吸収して、炭酸ガスによる現像液のｐＨ値低下を防止する緩衝作用を有する。前記（Ｂ）の配合割合は、特に限定されないが、現像液に対して０．０１〜５重量％配合することが好ましく、０．０５〜２重量％配合することがより好ましい。
【００１３】
本発明の現像液に、（Ｃ）界面活性剤をさらに配合することが好ましい。界面活性剤（Ｃ）は、現像液が活性を示し浸透していき露光部分の感光膜の溶解を進行させるように機能する。界面活性剤（Ｃ）としては、陰イオン系・陽イオン系・非イオン系・両イオン系等の公知の界面活性剤を広く使用可能できる。具体的には、α−スルホ脂肪酸エステルナトリウム、直鎖アルキルベンゼンスルホン酸ナトリウム、アルキル硫酸エステルナトリウム、アルキルエーテル硫酸エステルナトリウム、α−オレフィンスルホン酸ナトリウム、アルキルスルホン酸ナトリウム、しょ糖脂肪酸エステル、ソルビタン脂肪酸エステル、ポリオキシエチレンソルビタン脂肪酸エステル、脂肪酸アルカノールアマイド、ポリオキシエチレンアルキルエーテル、ポリオキシエチレンアルキルフェニルエーテル、アルキルアミノ脂肪酸ナトリウム、アルキルベタイン、アルキルアミンオキシド、アルキルトリメチルアンモニウム塩、ジアルキルジメチルアンモニウム塩等が好適な例として挙げられる。これら界面活性剤は、１種又は２種以上組み合わせて使用することができる。前記（Ｃ）の配合割合は特に限定されないが、現像液に対して０．１〜１．２重量％が好ましく、０．２〜１．０重量％がより好ましい。
【００１４】
本発明の現像液に、（Ｄ）現像促進剤をさらに配合することが好適である。現像促進剤（Ｄ）は、現像残渣を残さない機能を有する。現像促進剤としては、例えば、ノルマルプロパノール、イソプロパノール、ブタノール、イソアミルアルコール、ベンジルアルコール、ジメチルスルホオキシド、Ｎ−メチルピロリドン、エチレングリコールフェニルエーテル、エチレングリコールベンジルエーテル、シクロヘキサン、シクロヘキサノール、Ｎ−ベンジルエタノールアミン、アニシルアルコール、ジメチルベンジルアルコール、Ｎ−フェニルエタノールアミン、プロピレングリコールモノフェニルエーテル、トリプロピレングリコールモノメチルエーテル、及びフェニールグリコール等が挙げられる。これら現像促進剤は、１種又は２種以上組み合わせて使用することができる。前記（Ｄ）の配合割合は特に限定されないが、現像液に対して０．１〜１０重量％が好ましく、０．１〜５重量％がより好ましい。
【００１５】
本発明の現像液は、ｐＨが約９〜１２のアルカリ現像液で現像可能なサーマルポジ型感光性組成物の現像に好適である。該サーマルポジ型感光性組成物としては、特に限定されず公知のものを広く使用可能であるが、波長６５０〜１，３００、好ましくは７００〜１，１００ｎｍのレーザー光に露光感応して該感応部がアルカリ現像液に可溶になる赤外波長域レーザー感応性を有するアルカリ可溶性のポジ型感光性組成物が好ましい。前記ポジ型感光性組成物としては、具体的には、アルカリ可溶性高分子物質、及び画像露光光源の光を吸収して熱に変換する光熱変換物質、を必須成分として含有してなる組成物が挙げられ、例えば、本発明者が先に出願したＰＣＴ／ＪＰ２００４／９００７号に記載のもの等が挙げられる。
【００１６】
前記アルカリ可溶性高分子物質としては、−ＣＯＯＲ（Ｒは水素原子又は１価の有機基）基を有するアルカリ可溶性有機高分子物質（以下、カルボキシル基含有有機高分子物質と称する。）が好ましい。アルカリ可溶性有機高分子物質は、レジスト形成の主成分であり、銅メッキ面又は硫酸銅メッキ面に対して低い密着性を有するバインダー樹脂であり、熱により分子の主鎖又は側鎖の部分が切断されてアルカリ可溶性が一層高まる低分子になり、一部はアブレーションする。
【００１７】
前記カルボキシル基含有有機高分子物質としては、例えば、ＰＣＴ／ＪＰ２００４／９００７号に記載されているようなカルボキシル基含有高分子物質が挙げられ、カルボキシル基及び／又はカルボン酸無水物基を少なくとも１つ有する不飽和化合物（ａ１）より得られる重合体、並びに前記不飽和化合物（ａ１）及び該不飽和化合物と共重合可能な化合物（ａ２）より得られる共重合体等が好ましい。具体的には、マレイン酸重合体、（メタ）アクリル酸重合体、スチレン／マレイン酸系共重合体及びそれらの誘導体がより好適な例として挙げられ、スチレン／無水マレイン酸系共重合体に水酸基を有する化合物を反応させて得られるスチレン／マレイン酸系共重合体が特に好ましい。
【００１８】
これらアルカリ可溶性高分子物質は１種又は２種以上組み合わせて使用することができる。アルカリ可溶性有機高分子物質のポジ型感光性組成物における含有割合は、２〜９８重量％であるのが好ましく、３０〜９０重量％であるのが更に好ましい。
【００１９】
前記光熱変換物質は、公知の光熱変換物質を広く使用可能であり、例えば、特許文献１〜６に記載されているような、波長域６５０〜１３００ｎｍの赤外線領域の一部又は全部に吸収帯を有し赤外線を吸収して熱に変換する有機又は無機の顔料や染料、有機色素、金属、金属酸化物、金属炭化物、金属硼化物等の光熱変換色素が挙げられる。これら光熱変換物質は、前記アルカリ可溶性有機高分子物質の分子の熱切断によるアルカリ可溶性の低分子化・アブレーションに関与する。
【００２０】
前記光熱変換物質としては、窒素原子、酸素原子、又は硫黄原子等を含む複素環等がポリメチン（−ＣＨ＝）ｎで結合された、広義の所謂シアニン系色素が代表的なものとして挙げられ、具体的には、例えば、キノリン系（所謂、シアニン系）、インドール系（所謂、インドシアニン系）、ベンゾチアゾール系（所謂、チオシアニン系）、イミノシクロヘキサジエン系（所謂、ポリメチン系）、ピリリウム系、チアピリリウム系、スクアリリウム系、クロコニウム系、アズレニウム系等が挙げられ、中で、キノリン系、インドール系、ベンゾチアゾール系、イミノシクロヘキサジエン系、ピリリウム系、又はチアピリリウム系が好ましい。
【００２１】
これら光熱変換物質は１種又は２種以上組み合わせて使用することができる。光熱変換物質のポジ型感光性組成物における含有割合は、２〜６０重量％であるのが好ましく、３〜５０重量％であるのが更に好ましい。
【００２２】
このポジ型感光性組成物は、密着性改良剤、溶解阻止剤、光酸発生剤、染料、増感剤、現像促進剤、塗布性改良剤等の各種添加剤が含まれていることが好ましい。前記密着性改質剤が、ビニルピロリドン／酢酸ビニルコポリマー、ビニルピロリドン／ジメチルアミノエチルメタクリレートコポリマー、ビニルピロリドン／ビニルカプロラクタム／ジメチルアミノエチルメタクリレートコポリマー、ポリ酢酸ビニル、ポリビニルブチラール、ポリビニルホルマール、テルペンフェノール樹脂、アルキルフェノール樹脂、メラミン／ホルムアルデヒド樹脂、及びケトン樹脂からなる群から選択される少なくとも１種であることが好適である。
【００２３】
このポジ型感光性組成物は、通常、前記各成分をセロソルブ系溶媒、プロピレングリコール系溶媒等の溶媒に溶解した溶液として使用される。溶媒の使用割合は、感光性組成物の固形分総量に対して、通常、重量比で１〜２０倍程度の範囲である。
【００２４】
本発明の現像液は、各成分の濃度を高めた現像液の原液を製造し、使用前に水で希釈して現像液とすることが好ましい。本発明の現像液の使用方法は特に限定されないが、現像液原液と水を混ぜて建浴して、ポジ型感光性組成物を支持体表面（例えば、グラビア印刷の場合、グラビア印刷用の被製版ロールの銅メッキ面又は硫酸銅メッキ面）に塗布して感光膜を塗布形成した後、近赤外波長域のレーザを点滅照射させ感光してポジ型の潜像を描き込んでから、現像を行うことが好ましい。
【００２５】
現像方法は特に限定されず、公知の方法が採用されるが、浸漬現像、スプレー現像、ブラシ現像、超音波現像等により、通常、１５〜４５℃程度の温度、好ましくは２２〜３２℃で行う。
【００２６】
支持体表面へのポジ型感光性組成物の塗布方法として、キスコート、ディップ塗布、回転塗布、ロール塗布、ワイヤーバー塗布、エアーナイフ塗布、ブレード塗布、及びカーテン塗布等を用いることができる。塗布量は１〜６μｍの範囲とすることが好ましい。
【実施例】
【００２７】
以下に実施例をあげて本発明をさらに具体的に説明するが、これらの実施例は例示的に示されるもので限定的に解釈されるべきでないことはいうまでもない。
【００２８】
（実施例１〜８）
湿度４０％以下に保たれたコーティング室に設備された感光膜塗布装置（（株）シンク・ラボラトリー製）に被製版ロールを取付けてポジ型感光性組成物を塗布し、次いで、１３０℃で乾燥させて残留溶剤が２％以下になるように且つ２〜３μｍの膜厚になるようにポジ型感光膜を形成し、次いでレーザー露光装置により８３０ｎｍの波長のレーザーを点滅照射させ感光してポジ型の潜像を書き込み、被検ロールを作成した。なお、ポジ型感光性組成物として、感光液［スチレン／無水マレイン酸共重合体のブチルセロソルブによる部分エステル化物１００重量部、シアニン系色素１重量部、ビニルピロリドン／酢酸ビニルコポリマー５重量部、ＴｒｉｓＰ−ＰＡ（本州化学工業（株）製、溶解阻止剤）５重量部、プロピレングリコールモノメチルエーテル８００重量部、イソプロピルアルコール８００重量部、メチルエチルケトン６００重量部］を用いた。
【００２９】
表１に示す組成の現像液原液を作製し、現像槽で前記現像液原液を水で希釈し（水対原液の比率、４対１）現像液とした。なお、現像液のｐＨは９．１〜１０の範囲であった。現像装置に前記被検ロールをセットして、５０秒間現像を行ったところ、実施例１〜８のいずれも、レジスト画面の画線部（レジストを除去した部分）に残渣が無く、パターンの切れが良い良好な現像が実現できた。その後、引き続き現像液を交換せずにロール６００本の現像処理を行ったところ、実施例１〜８の現像液は、ロールを６００本処理しても、ｐＨ値が９〜１０の範囲を安定して維持し短時間にパターンの切れが良く良好な現像が実現できた。また、処理能力の経時劣化が極めて小さく、現像後、２日から一週間の日数を経ても良好な現像能力を有していた。
【００３０】
【表１】
2006126476.tif 000002
【００３１】
表１における配合物質の配合量は重量％で示され、界面活性剤として脂肪酸アルカノールアマイド、現像促進剤としてイソプロパノールをそれぞれ用いた。現像液の残りの成分は水である。
【００３２】
（実験例１）
現像液原液の組成を表１のように変更した以外は実施例１と同様に現像を行ったところ、レジスト画面の画線部にやや残渣が見られた。又、処理本数は数本の処理能力しか無く、現像した日の翌日にはｐＨ値の低下は見られないが処理能力を全く失っていた。
【００３３】
（実施例９）
トリエタノールアミンの換わりにジエタノールアミンを配合した現像液原液を用いた以外は実施例１と同様に現像を行ったところ、実施例１と同様、現像性及び経時安定性が非常に良好であり、ロール６００本の現像が可能であった。なお、現像液のｐＨは９．１〜１０の範囲であった。
【００３４】
（実験例２）
トリエタノールアミンの換わりにモノエタノールアミンを配合した現像液原液を用いた以外は実施例１と同様に現像を行ったところ、実施例１に比べ強アルカリであり、経時安定性も悪かった。